СПОСОБ ГИДРОГЕНИЗАЦИИ АЛКАНОВЫХ КИСЛОТ

3
3
2
3
2
3
1. Способ гидрогенизации алкановых кислот, включающий пропускание газообразного потока, содержащего водород и алкановую кислоту в паровой фазе над катализатором гидрогенизации, содержащим: металл платиновой группы, выбранный из группы, состоящей из платины, палладия, рения и их смесей, на подложке; и металлический промотор, выбранный из группы, состоящей из олова, рения и их смесей, при этом кремнеземная подложка промотирована окислительно-восстановительным промотором, выбранным из группы, состоящей из WО, MoO, FeO и CrO, в котором окислительно-восстановительный промотор присутствует в количестве от 1% до 50% от массы катализатора.
2. Способ по п. 1, в котором металл платиновой группы присутствует в количестве от 0,25% до 5% от массы катализатора.
3. Способ по п. 1, в котором металлический промотор присутствует в количестве от 0,5% до 10% от массы катализатора.
4. Способ по п. 1, в котором молярное отношение металла платиновой группы к металлическому промотору оставляет от 1:10 до 2:1.
5. Способ по п. 1, в котором, по меньшей мере, 80% алкановой кислоты преобразуется в этанол, этилацетат или их смеси, и менее 4% алкановой кислоты преобразуется в соединения, другие, чем соединения, выбранные из группы, состоящей из этанола, ацетальдегида, этилацетата, этилена и их смесей.
6. Способ по п. 1, в котором молярное отношение водорода к алкановой кислоте составляет, по меньшей мере, 2:1, предпочтительно, по меньшей мере, 5:1.
7. Способ по п. 1, в котором газообразный поток пропускают над катализатором гидрогенизации при температуре от 125°С до 350°С, предпочтительно от 225°С до 300°С.
8. Способ по п. 1, в котором подложку выбирают из группы, состоящей из диоксида кремния, метасиликата кальция и диоксида кремния, промотированного метасиликатом кальция.
9. Способ по п. 8, в котором диоксид кремния, промотированный метасиликатом кальция, содержит от 1% до 10% метасиликата кальция от массы катализатора.
-1
10. Способ по п. 1, в котором катализатор занимает объем реактора, и газообразный поток пропускают через указанный объем реактора с объемной скоростью, по меньшей мере, 1000 ч.
11. Способ по п. 1, в котором алкановую кислоту получают из метанола и монооксида углерода, где каждый из метанола, диоксида углерода и водорода для стадии гидрогенизации получены из синтез-газа.
12. Способ по п. 11, в котором синтез-газ получен из источника углерода, выбранного из группы, состоящей из природного газа, нефти, нефтепродукта, угля, биомассы и их комбинаций.
2
13. Способ по п. 1, в котором площадь поверхности подложки составляет, по меньшей мере, 150 м/г.